Brevet FR3078069A1 (20190823)

REVENDICATIONS1. Polyester thermoplastique comprenant : - au moins un motif 1,4 : 3,6-dianhydrohexitol (A), - au moins un motif diol (B), autre que le motif 1,4 : 3,6-dianhydrohexitol (A), - au moins un motif acide dicarboxylique aromatique (C), ledit polyester étant caractérisé en ce qu'il comprend un agent branchant et en ce qu'il présente une viscosité réduite en solution d'au moins 0,75 dL/g et d'au plus 1,5 dL/g mesurée à l'aide d'un viscosimètre capillaire Ubbelohde à 25°C dans un mélange équimassique de phénol et d'ortho-dichlorobenzène après dissolution du polymère à 135°C sous agitation, la concentration de polyester introduit étant de 5 g/L.\n<CLM>\1\tPolyester thermoplastique selon la revendication 1, caractérisé en ce que le motif 1,4 : 3,6-dianhydrohexitol (A) est l'isosorbide, l'isomannide, l'isoidide, ou un de leurs mélanges.\n<CLM>\1\tPolyester thermoplastique selon la revendication 1 ou 2, caractérisé en ce que le motif diol (B) est un motif diol alicyclique, un motif diol aliphatique non cyclique ou un mélange d'un motif diol alicyclique et d'un motif diol aliphatique non cyclique.\n<CLM>\1\tPolyester thermoplastique selon la revendication 3, caractérisé en ce que le motif diol alicyclique est choisi dans le groupe comprenant le 1,4- cyclohexanedimethanol, le 1,2-cyclohexanedimethanol, le 1,3-cyclohexanedimethanol ou un mélange de ces diols, de préférence, le motif diol alicyclique est le 1,4- cyclohexanedimethanol.\n<CLM>\1\tPolyester thermoplastique selon la revendication 3, caractérisé en ce que le motif diol aliphatique non cyclique est choisi dans le groupe comprenant l'éthylène glycol, le 1,3-propanediol, le 1,4-butanediol, le 1,5-pentanediol, le 1,6-hexanediol, le 1,8-octanediol, 2-methy1-1,3-propanediol, le 2,2,4-trimethy1-1,3-pentanediol, le 2-ethy1- 2-buty1-1,3-propanediol, le propylèneglycol, le néopentylglycol, le cis-2-butene-1,4-diol, de préférence, l'éthylène glycol.\n<CLM>\1\tPolyester thermoplastique selon l'une des revendications 1 à 5, caractérisé en ce que le motif acide dicarboxylique aromatique (C) est choisi dans le groupe comprenant les dérivés des naphtalates, des téréphtalates, des furanoates des isophtalates ou leurs mélanges. 28\n<CLM>\1\tPolyester thermoplastique selon la revendication 6, caractérisé en ce que motif acide dicarboxylique aromatique (C) est l'acide téréphtalique. 5\n<CLM>\1\tPolyester thermoplastique selon l'une des revendications 1 à 7, caractérisé en ce que l'agent branchant est choisi parmi l'acide malique, le sorbitol, le glycérol, le pentaerythritol, l'anhydride pyromellitique, l'acide pyromellitique, l'anhydride trimellitique, l'acide trimésique, l'acide citrique, le triméthylolpropane, et leurs mélanges. 10\n<CLM>\1\tProcédé de fabrication du polyester thermoplastique selon l'une des revendications 1 à 8, ledit procédé comprenant : - une étape d'introduction dans un réacteur de monomères comprenant au moins un 1,4 : 3,6-dianhydrohexitol (A), au moins un diol (B) autre que les 1,4 : 3,6- 15 dianhydrohexitols (A) et au moins un acide téréphtalique (C), le ratio molaire ((A)+(B))/(C) allant de 1,05 à 1,5 ; - une étape d'introduction dans le réacteur d'un agent branchant ; - une étape d'introduction dans le réacteur d'un système catalytique ; - une étape de polymérisation desdits monomères en présence de l'agent 20 branchant pour former le polyester thermoplastique, ladite étape consistant en : - un premier stade d'oligomérisation pendant lequel le milieu réactionnel est agité sous atmosphère inerte à une température allant de 230 à 280°C, avantageusement de 250 à 260°C; - un second stade de condensation des oligomères pendant lequel les 25 oligomères formés sont agités sous vide à une température allant de 240 à 300°C afin de former le polyester thermoplastique, avantageusement de 260 à 270°C; - une étape de récupération du polyester thermoplastique présentant une résistance améliorée au phénomène de fissuration. 30\n<CLM>\1\tProcédé de fabrication selon la revendication 9, caractérisé en ce qu'il comprend une étape d'augmentation de masse molaire par post-polymérisation, ladite étape étant réalisée par polycondensation à l'état solide du polyester thermoplastique. 29\n<CLM>\1\tUtilisation d'un polyester thermoplastique selon l'une des revendications 1 à 8, ou obtenu selon le procédé de l'une des revendications 9 ou 10, pour la fabrication d'un article plastique semi-fini ou fini.